(57)【特許請求の範囲】
【請求項１】
二色性分子としての、４，４’−ジニトロ−２，２’−スチルベンジスルホン酸と遊離酸として式（１）：
【化１】
0003881175.tif 000008
（式中、Ｒ１及びＲ２は、それぞれ独立に水素原子、アルキル基又はアルコキシ基を、Ｒ３はスルホン酸基またはカルボキシル基を、Ｒ４は水素原子、水酸基又はアルコキシ基をそれぞれ表す。）
で表されるアミノフェニルアゾベンゼン構造を有するモノアゾ化合物とが前者のニトロ基と後者のアミノ基とが縮合によりアゾ基を形成して結合した構造を有するスチルベン系水溶性アゾ色素と、二色性分子の総量中８０重量％以下の含量である遊離酸として式（２）：
【化２】
0003881175.tif 000009
（式中、Ｒ５はスルホン酸基又はカルボキシル基を、Ｒ６は水素原子、水酸基又はアルコキシ基を、Ｒ７及びＲ８は、それぞれ独立に水素原子、水酸基、アルキル基又はアルコキシ基を、Ｒ９は、フェニルアミノ基、ベンゾイルアミノ基、ｐ−アミノベンゾイルアミノ基をそれぞれ表す。）
で表されるベンゼンアゾベンゼンアゾＪ酸構造を有するＪ酸系水溶性アゾ色素とを必須成分として含有する偏光板であって、該偏光板の４２０〜５００ｎｍにおける単板平均光透過率が３９％以上、直交位の平均光透過率が０．４％以下で、６５０〜７８０ｎｍにおける直交位の平均光透過率が６０％以上である偏光板とガラス成形品の支持体とからなり、該偏光板面又は該ガラス成形品面の一方もしくは双方の面に反射防止層を設けてなる液晶プロジェクタ用支持体付偏光板を、ＰＢＳ（ポーラライジングビームスプリッター）を光源とセルとの間に設置したプロジェクタの液晶セルの出射側に、該液晶セルに接触することなく配置してなるカラー液晶プロジェクタ。
【請求項２】
スチルベン系水溶性アゾ色素が、４，４’−ジニトロ−２，２’−スチルベンジスルホン酸と遊離酸として式（１）：
【化３】
0003881175.tif 000010
（式中、Ｒ１及びＲ２は、それぞれ独立に水素原子、アルキル基又はアルコキシ基を、Ｒ３はスルホン酸基またはカルボキシル基を、Ｒ４は水素原子、水酸基又はアルコキシ基をそれぞれ表す。）
で表されるアミノフェニルアゾベンゼン構造を有するモノアゾ化合物とを、アルカリ縮合し、ついで還元剤で還元することにより得られる化合物である、請求項１に記載のカラー液晶プロジェクタ。
【請求項３】
ガラス成形品が無機ガラスまたは有機ガラス製の成形品である、請求項１に記載のカラー液晶プロジェクタ。
【請求項４】
ガラス成形品が板状ガラス、レンズ又はプリズムである、請求項１に記載のカラー液晶プロジェクタ。
【請求項５】
支持体付偏光板を青色チャンネル用の液晶セルの入射側および出射側に、該液晶セルに接触することなく配置してなる、請求項１に記載のカラー液晶プロジェクタ。
【発明の詳細な説明】
【０００１】
技術分野
本発明は、液晶プロジェクタ用支持体付カラー偏光板及びカラー液晶プロジェクタに関し、特に明るさと偏光性能のいずれもが良好な青色チャンネル用に適した支持体付カラー偏光板、及びこのカラー偏光板を使用したカラー液晶プロジェクタに関する。
【０００２】
背景技術
カラー液晶投射型ディスプレー、即ちカラー液晶プロジェクタの場合、その液晶画像形成部に偏光板を使用する為にそれらにより光が大幅に吸収されること、および１インチ〜６インチの小面積の画像を数１０インチ乃至１００数十インチ程度まで拡大すること等により明るさの低減は避けられず、その為光源としては高い輝度のものが使用される。一方、現状のプロジュクターの一層の明るさの向上要望も根強く、その結果として自ずと、使用する光源強度は益々強くなって来ている。
【０００３】
ところで、一般にカラー液晶プロジェクタの液晶画像形成部には、偏光板として、偏光性能の良好なニュートラルグレーの沃素系偏光板が使用されていた。しかし、沃素系偏光板は沃素が偏光子であるが故に耐光性、耐熱性、耐湿熱性が十分でないという問題がある。この問題を解決するため、染料系の二色性色素を偏光子としたニュートラルグレーの偏光板が使用されるようになってきたが、３原色の色素を組み合わせて使用するため、特に青色チャンネルと呼ばれる４２０〜５００ｎｍの光の透過率が悪く、光源強度をより高くしなければならないという問題がある。この問題解決のため、３原色に対応した、即ち赤色チャンネル用、緑色チャンネル用、青色チャンネル用という３つのカラー偏光板が使用されるようになってきた。
【０００４】
しかし、３つのカラー偏光板のうち、青色チャンネル用（青色光用）のカラー偏光板に明るさと偏光性能のいずれもが良好なものがなく、その改良が望まれている。
【０００５】
発明の開示
本発明者等は上記問題を解決するため種々検討した結果、特定の二色性色素を組み合わせることにより、明るさと偏光性能のいずれもが良好な青色チャンネル用（青色光用）のカラー偏光板が得られることを見い出し、本発明を完成した。即ち、本発明は、
（１）二色性分子としてスチルベン系水溶性アゾ色素を含有する偏光板と支持体とからなり、該偏光板の４２０〜５００ｎｍにおける、単板平均光透過率が３９％以上、直交位の平均光透過率が０．４％以下で、６５０〜７８０ｎｍにおける直交位の平均光透過率が６０％以上である液晶プロジェクタ用支持体付カラー偏光板、
（２）スチルベン系水溶性アゾ色素が４，４’−ジニトロ−２，２’−スチルベンジスルホン酸とアミノフェニルアゾベンゼン構造を有するモノアゾ化合物との反応生成物である（１）に記載の液晶プロジェクタ用支持体付カラー偏光板、
（３）アミノフェニルアゾベンゼン構造を有するモノアゾ化合物が、遊離酸として、式（１）
【０００６】
【化１】
0003881175.tif 000002
（式中、Ｒ１及びＲ２は、それぞれ独立に水素原子、アルキル基、又はアルコキシ基を、Ｒ３はスルホン酸基またはカルボキシル基を、Ｒ４は水素原子、水酸基、又はアルコキシ基をそれぞれ表す。）
で表される色素である（２）に記載の液晶プロジェクタ用支持体付カラー偏光板、
（４）二色性分子として、Ｊ酸系水溶性アゾ色素を含有する（１）ないし（３）のいずれか一項に記載の液晶プロジェクタ用支持体付カラー偏光板、
（５）Ｊ酸系水溶性アゾ色素がベンゼンアゾベンゼンアゾＪ酸構造を有する水溶性アゾ色素である（４）に記載の液晶プロジェクタ用支持体付カラー偏光板、
（６）ベンゼンアゾベンゼンアゾＪ酸構造を有する水溶性アゾ色素が、遊離酸として、式（２）
【０００７】
【化２】
0003881175.tif 000003
（式中、Ｒ５はスルホン酸基またはカルボキシル基を、Ｒ６は水素原子、水酸基、又はアルコキシ基を、Ｒ７及びＲ８は、それぞれ独立に水素原子、水酸基、アルキル基、又はアルコキシ基を、Ｒ９はアミノ基、置換アミノ基または置換フェニルアゾ基をそれぞれ表す。）
で表される色素である（５）に記載の液晶プロジェクタ用支持体付カラー偏光板、
（７）Ｒ９の置換アミノ基がフェニルアミノ基、ベンゾイルアミノ基、ｐ−アミノベンゾイルアミノ基であり、置換フェニルアゾ基が４−ヒドロキシフェニル−１−アゾ基である（６）に記載の液晶プロジェクタ用支持体付カラー偏光板、
（８）Ｊ酸系水溶性アゾ色素の使用割合が、二色性分子の総量中８０重量％以下である（４）ないし（７）のいずれか一項に記載の液晶プロジェクタ用支持体付カラー偏光板、
（９）支持体がガラス成形品である（１）ないし（８）のいずれか一項に記載の液晶プロジェクタ用支持体付カラー偏光板、
（１０）ガラス成形品が無機ガラスまたは有機ガラス製の成形品である（９）に記載の液晶プロジェクタ用支持体付カラー偏光板、
（１１）ガラス成形品が板状ガラス、レンズまたはプリズムである（９）または（１０）に記載の液晶プロジェクタ用支持体付カラー偏光板、
（１２）ガラス成形品が液晶セルである（９）に記載の液晶プロジェクタ用支持体付カラー偏光板、
（１３）青色チャンネル用である（１）ないし（１２）のいずれか一項に記載の液晶プロジェクタ用支持体付カラー偏光板、
（１４）（１）ないし（１２）のいずれか一項に記載の支持体付カラー偏光板を青色チャンネルに配置したカラー液晶プロジェクタ、
（１５）（１）ないし（１１）のいずれか一項に記載の支持体付カラー偏光板を青色チャンネル用の液晶セルの入射側に、該液晶セルに接触することなく配置したカラー液晶プロジェクタ、
（１６）入射側の支持体付カラー偏光板の偏光板面を液晶セル側に配置した（１５）に記載のカラー液晶プロジェクタ、
（１７）（１）ないし（１１）のいずれか一項に記載の支持体付カラー偏光板を青色チャンネル用の液晶セルの出射側に、該液晶セルに接触することなく配置したカラー液晶プロジェクタ、
（１８）（１１）に記載の支持体付カラー偏光板を青色チャンネル用の液晶セルの入射側および出射側に、該液晶セルに接触することなく配置したカラー液晶プロジェクタ、
（１９）（１２）に記載の支持体付カラー偏光板を青色チャンネル用の液晶セルとして偏光板面を出射側にして配置したカラー液晶プロジェクタ、
（２０）（１１）に記載の支持体付カラー偏光板を青色チャンネル用の液晶セルの入射側に、該液晶セルに接触することなく配置した（１９）に記載のカラー液晶プロジェクタ、
（２１）二色性分子としてスチルベン系水溶性アゾ色素を含有する偏光板と支持体とからなり、該偏光板の４２０〜５００ｎｍにおける、単板平均光透過率が３９％以上、直交位の平均光透過率が０．４％以下で、６５０〜７８０ｎｍにおける直交位の平均光透過率が４％以上である液晶プロジェクタ用支持体付カラー偏光板、
に関する。
【０００８】
発明を実施するための形態
本発明の液晶プロジェクタ用支持体付カラー偏光板は、二色性分子としてスチルベン系水溶性アゾ色素を含有する偏光板と支持体とからなり、該偏光板の４２０〜５００ｎｍにおける、単板平均光透過率が３９％以上、直交位の平均光透過率が０．４％以下で、６５０〜７８０ｎｍにおける直交位の平均光透過率が４％以上であることを特徴とする。好ましくは、該偏光板の４２０〜５００ｎｍにおける単板平均光透過率が４１％以上、直交位の平均光透過率が０．３％以下で、６５０〜７８０ｎｍにおける直交位の平均光透過率が２０％以上である。より好ましくは、該偏光板の４２０〜５００ｎｍにおける単板平均光透過率が４２％以上、直交位の平均光透過率が０．１％以下で、６５０〜７８０ｎｍにおける直交位の平均光透過率が６０％以上である。単板平均光透過率は、支持体のついていない一枚の偏光板に自然光を入射したときの特定波長領域における光線透過率の平均値である。直交位の平均光透過率は、配向方向を直交位に配した支持体のついていない二枚の偏光板に自然光を入射したときの特定波長領域における光線透過率の平均値である。なお、支持体のついていない偏光板の片面に後記するＡＲ層を設けたものも、支持体のついていない偏光板の一種である。
【０００９】
本発明で使用するスチルベン系水溶性アゾ色素は、４，４’−ジニトロ−２，２’−スチルベンジスルホン酸とアミノフェニルアゾベンゼン構造を有するモノアゾ化合物との反応生成物である水溶性のアゾ色素が好ましく、例えば４，４’−ジニトロ−２，２’−スチルベンジスルホン酸と上記式（１）で表されるモノアゾ化合物とを、例えばモル比１：１（前者：後者）から１：１．２程度の割合で、例えば水酸化ナトリウム等でアルカリ縮合し、ついで硫化ナトリウムやグルコース等の還元剤で還元することにより得られる。このスチルベン系水溶性アゾ色素としては、例えばシー・アイ・ダイレクト・オレンジ３９（原料は上記式（１）において、Ｒ１、Ｒ２及びＲ４がいずれも水素原子、Ｒ３が４位のスルホン酸基）、シー・アイ・ダイレクト・オレンジ４１（原料は上記式（１）において、Ｒ１が２位のメチル基、Ｒ２が５位のメチル基、Ｒ３が３位のスルホン酸基、Ｒ４が３位のメトキシ基）等が挙げられる。
【００１０】
上記式（１）において、Ｒ１及びＲ２は、それぞれ水素原子、アルキル基、又はアルコキシ基である。アルキル基としては、例えばメチル基等のＣ１〜Ｃ４アルキル基があげられ、アルコキシ基としては、例えばメトキシ基等のＣ１〜Ｃ４アルコキシ基等があげられる。その置換位置は、アゾ基の結合位置を１位とすると、Ｒ１が２位でＲ２が５位がよい。Ｒ３はスルホン酸基またはカルボキシル基であり、アゾ基の結合位置を１位とすると、３位又は４位に結合したものが好ましい。また、Ｒ４は水素原子、水酸基、又はアルコキシ基である。アルコキシ基としては、例えばメトキシ基等のＣ１〜Ｃ４アルコキシ基等があげられる。水酸基、又はアルコキシ基の置換位置は、アゾ基の結合位置を１位とすると、４位が好ましい。
【００１１】
Ｒ１、Ｒ２、Ｒ３、Ｒ４の好ましい組み合わせは、例えばＲ３がスルホン酸基またはカルボキシル基で、Ｒ１、Ｒ２、Ｒ４のいずれもが水素原子、または、Ｒ３がスルホン酸基またはカルボキシル基で、Ｒ１、Ｒ２のいずれもがメチル基、Ｒ４が水素原子またはメトキシ基があげられる。前記式（１）のモノアゾ化合物の代表例を次に示す。
【００１２】
【表１】
0003881175.tif 000004
【００１３】
本発明の液晶プロジェクタ用カラー偏光板は、二色性分子として、Ｊ酸系水溶性アゾ色素を含有してもよい。このＪ酸系水溶性アゾ色素を含有させることにより、単板平均光透過率の低下を最小限に押さえつつ直交位の平均光透過率が０．４％以下である波長領域を広げることができる。その配合量は、二色性分子の総量中８０重量％以下である。ここで使用するＪ酸系水溶性アゾ色素としては、ベンゼンアゾベンゼンアゾＪ酸構造を有する水溶性アゾ色素が好ましく、例えば前記式（２）で表される。式（２）中、Ｒ５はスルホン酸基またはカルボキシル基であり、アゾ基の結合位置を１位とすると、３位又は４位に結合したものが好ましい。Ｒ６は水素原子、水酸基、又はアルコキシ基である。アルコキシ基としては、例えばメトキシ基等のＣ１〜Ｃ４アルコキシ基等があげられる。水酸基、又はアルコキシ基の置換位置は、アゾ基の結合位置を１位とすると、４位が好ましい。Ｒ７及びＲ８は、それぞれ水素原子、水酸基、アルキル基、又はアルコキシ基であり、好ましくは、水素原子、メチル基等のＣ１〜Ｃ４アルキル基、メトキシ基等のＣ１〜Ｃ４アルコキシ基等があげられる。その置換位置は、アゾ基の結合位置を１位とすると、Ｒ７が２位でＲ８が５位がよい。Ｒ９はアミノ基、置換アミノ基または置換フェニルアゾ基を表す。置換アミノ基としては、例えばフェニルアミノ基、ベンゾイルアミノ基、ｐ−アミノベンゾイルアミノ基があげられ、置換フェニルアゾ基としては、例えば４−ヒドロキシフェニル−１−アゾ基等が挙げられる。
【００１４】
このＪ酸系ジスアゾ色素としては、例えばシー・アイ・ダイレクト・レッド８１、シー・アイ・ダイレクト・バイオレット９等が挙げられる。この色素の代表例を次に示す。表２中、Ｐｈはフェニルアミノ基を、Ｂｚはベンゾイルアミノ基を、ｐ−ＡＢｚはｐ−アミノベンゾイルアミノ基を、４−ＨＰｈＡｚは４−ヒドロキシフェニル−１−アゾ基をそれぞれ意味する。
【００１５】
【表２】
0003881175.tif 000005
0003881175.tif 000006
0003881175.tif 000007
【００１６】
本発明で使用される上記の二色性アゾ色素は、遊離酸、リチウム塩、ナトリウム塩、カリウム塩、アンモニウム塩、エタノールアミン塩、アルキルアミン塩等の形で、好ましくはナトリウム塩の形で使用される。
【００１７】
本発明で使用するカラー偏光板は、例えば上記のスチルベン系水溶性アゾ色素で、また必要に応じＪ酸系水溶性アゾ色素との配合組成物で、高分子フィルムを染色し、ついでそので高分子フィルムを一軸延伸することにより、また必要に応じこの延伸フィルムを二枚の支持フィルムで狭持することにより、製造することができる。高分子フィルムを一軸延伸した後、該配合組成物で染色することによっても製造することができる。高分子フィルムの一軸延伸法としては、例えば湿式法、乾式法などがあげられる。延伸は通常４〜６倍程度である。
【００１８】
高分子フィルムとしては、例えばＰＶＡ（ポリビニルアルコール）系膜、このＰＶＡ系膜をエチレン、プロピレンのようなオレフィンや、クロトン酸、アクリル酸、メタクリル酸、マレイン酸のような不飽和カルボン酸などで変性したもの、ＥＶＡ（エチレン／ビニルアセテート）樹脂、ケン化ＥＶＡ樹脂、ナイロン樹脂、ポリエステル樹脂等の偏光膜基材が挙げられるが、ＰＶＡ系膜が、染料の吸着性や配向性の点から、好ましい。ＰＶＡ系膜としては、例えばＰＶＡ膜、ポリビニルブチラール膜等があげられるが、ＰＶＡ膜が好ましい。偏光膜の膜厚は１０〜５０μ、好ましくは２５〜３５μ程度が好ましい。
【００１９】
染色は、例えば次のようにして行うことができる。まず、上記の二色性色素を水に溶解して染浴を調製する。染浴中の染料濃度は特に制限されないが、通常は０．０００１〜１０重量％程度である。また、必要により染色助剤を用いてもよく、例えば芒硝を１〜１０重量％用いるのが好ましい。このようにして調製した染浴に高分子フィルムを浸漬し、染色を行う。染色温度は、好ましくは４０〜８０℃である。染色と一軸延伸を同時に行う場合、上記の、好ましくは４０〜８０℃の、染浴中にポリビニルアルコールフィルム等の高分子フィルムを浸漬した後、ホウ酸を含む水溶液中で一軸方向に４〜６倍に自由幅一軸延伸し、水洗、乾燥すればよい。
【００２０】
二色性染料を含有・配向せしめた高分子フィルムは、必要に応じて公知の方法によりホウ酸またはホウ砂処理などの後処理が施される。このような後処理は、偏光膜の光線透過率、偏光度及び耐久性を向上させる目的で行われる。ホウ酸またはホウ砂処理の条件は、一般的にはホウ酸またはホウ砂水溶液のホウ酸またはホウ砂濃度を１〜１５重量％、好ましくは５〜１０重量％の範囲とし、処理は３０〜８０℃、好ましくは５０〜７５℃の温度範囲で行われる。さらには必要に応じて、カチオン系高分子化合物を含む水溶液で、フィックス処理を併せて行ってもよい。
【００２１】
偏光膜のみで偏光機能は有するが、強烈な光線照射、高温または高温高湿の苛酷な環境条件に対して十分高い耐久性を付与する為に、トリアセチルセルロース等の保護フィルムを両面より積層接着して偏光板とするのが好ましい。保護フィルムとしては、例えばＴＡＣ（トリアセチルセルロース）等のセルロースアセテート系フィルムやアクリル系フィルム、四フッ化エチレン／六フッ化プロピレン系共重合体のようなフッ素系フィルム、ポリカーボネート樹脂、ポリエステル樹脂、ポリオレフィン樹脂もしくはポリアミド系樹脂からなるフィルム処理したものがあげられるが、ＴＡＣフィルムが好ましい。この保護フィルムの膜厚は、３０〜２５０μ、好ましくは５０〜１９０μ程度がよい。
【００２２】
本発明で使用するカラー偏光板の表面には、さらに透明な保護層を設けても良い。保護層としては、例えばアクリル系やポリシロキサン系のハードコート層やウレタン系の保護層等があげられる。また、単板光透過率をより向上させるために、この保護層の上にＡＲ（反射防止）層を設けることが好ましい。ＡＲ層として、例えば二酸化珪素、酸化チタン等の物質を蒸着またはスパッタリング処理によって形成することができ、またフッソ系物質を薄く塗布することにより形成することができる。尚、偏光板に位相差板を貼付した楕円偏光板も本発明で言う偏光板に含まれる。
【００２３】
本発明の液晶プロジェクタ用支持体付カラー偏光板は、上記の偏光板を支持体に貼付したものである。支持体は、偏光板を貼付するため、平面部を有しているものが好ましく、また光学用途であるため、ガラス成形品が好ましい。ガラス成形品としては、例えばガラス板、レンズ、プリズム（例えば三角プリズム、キュービックプリズム）等があげられる。レンズに偏光板を貼付したものは液晶プロジェクタにおいて偏光板付きのコンデンサレンズとして利用し得る。また、プリズムに偏光板を貼付したものは液晶プロジェクタにおいて偏光板付きの偏光ビームスプリッタや偏光板付きダイクロイックプリズムとして利用し得る。また、液晶セルも、平面状のガラス板を使用しているので、ここでいう支持体の一種である。ガラスの材質としては、例えばソーダガラス、ホウ珪酸ガラス、サファイアガラス等の無機系のガラスやアクリル、ポリカーボネート等の有機系のガラス等があげられるが、無機系のガラスが好ましい。ガラス板の大きさは所望の大きさで良く、例えば一辺または径が５〜３００ｍｍ、好ましくは２０〜２００ｍｍ程度であり、その形状は長方形、正方形、円形等、特に制限はないが、通常は長方形が好ましい。ガラス板の厚さは０．５〜５ｍｍ、好ましくは０．７〜２．３ｍｍ程度がよい。レンズやプリズムの大きさは所望の大きさでよい。また、本発明のガラス付き偏光板には、単板光透過率をより向上させるために、そのガラス面または偏光板面の一方もしくは双方の面にＡＲ層を設けることが好ましい。
【００２４】
本発明の液晶プロジェクタ用支持体付カラー偏光板を製造するには、例えば支持体平面部に透明な接着（粘着）剤を塗布し、ついでこの塗布面に偏光板を貼付すればよい。また、偏光板に透明な接着（粘着）剤を塗布し、ついでこの塗布面に支持体を貼付してもよい。ここで使用する接着（粘着）剤は、例えばアクリル酸エステル系のものが好ましい。尚、偏光板として楕円偏光板を使用する場合、位相差板側を支持体に貼付するのが通常であるが、偏光板側をガラス成形品に貼付してもよい。
【００２５】
本発明のカラー液晶プロジェクタは上記支持体付カラー偏光板を青色チャンネル部に配置したものである。光入射側偏光板は強度の光にさらされる。このため、その温度が高くなる。通常の液晶表示素子のように、液晶セルと光入射側偏光板が密着していると、光入射側偏光板の熱が液晶セルに伝達し、液晶セル内の液晶がＮＩ点を越えて、表示ができなくなってしまう。
【００２６】
これを避けるため、液晶セルと光入射側偏光板とを離間して配置し、冷却ファン等により空気やガスを循環させて、液晶セルの過熱を防止する（水冷方式でもよい）。
即ち、本発明のカラー液晶プロジェクタでは、青色チャンネル部の液晶セルの両サイドに偏光板が配置され、液晶セルの入射側または出射側のいずれか一方もしくは双方に本発明の支持体付カラー偏光板が配置される。本発明の支持体付カラー偏光板を青色チャンネル用の液晶セルの入射側に使用する場合、該液晶セルに接触することなく配置される。本発明の支持体付カラー偏光板を液晶セルの出射側に使用する場合、該カラー偏光板は液晶セルに接触していても、接触していなくてもよいが、耐久性の観点からすると接触していないほうが好ましい。この場合、光源の後ろにＰＢＳ（ポーラライジングビームスプリッター）を使用したシステムにおいては、入射側の偏光板としてヨウ素系の偏光板を使用してもよく、また本発明の支持体付カラー偏光板を使用してもよい。出射側において、カラー偏光板が液晶セルに接触している場合、液晶セルを支持体とした本発明の支持体付カラー偏光板を使用する。カラー偏光板が液晶セルに接触していない場合、液晶セル以外の支持体を使用した本発明の支持体付カラー偏光板を使用する。入射側に使用する本発明の支持体付カラー偏光板は、支持体として、板状のガラスを使用したものが好ましい。また、耐久性の観点からすると、液晶セルの入射側または出射側のいずれにも本発明の支持体付カラー偏光板が配置されることが好ましく、さらに本発明の支持体付カラー偏光板の偏光板面を液晶セル側に、支持体面を光源側に配置することが好ましい。なお、液晶セルの入射側とは、光源側のことであり、反対側を出射側という。
【００２７】
本発明のカラー液晶プロジェクタでは、紫外線カットフィルタを光源と上記入射側の支持体付偏光板の間に配置したものが好ましい。また、使用する液晶セルは、例えば、アクティブマトリクス型で、電極及びＴＦＴが形成された透明基板と対向電極が形成された透明基板との間に液晶を封入して形成されるものが好ましい。メタルハライドランプ等の光源から放射された光は、紫外線カットフィルタを通過し、３原色に分離した後、青色光は、本発明の支持体付カラー偏光板を配置した青色チャンネルを通過し、ついで他の２原色と合体し、投射レンズにより拡大されてスクリーンに投影される。
【００２８】
実施例
次に実施例により本発明を更に具体的に説明する。
参考例１
前記表１、Ｎｏ．１のモノアゾ化合物（前記式（１）において、Ｒ１、Ｒ２及びＲ４がいずれも水素原子、Ｒ３が４位のスルホン酸基である化合物）を原料とした色素を水に溶解し、濃度約０．２％の色素溶液を得た。ついでこの溶液にボウ硝を添加し、４０℃で７０μＰＶＡ膜（クラレ（株）製）を浸漬して染色し、その後湿式法で４倍に一軸延伸して偏光膜（膜厚３０μ）を得た。得られた偏光膜の一方の面にＴＡＣ膜（膜厚８０μ、商品名８０ＵＶＴＡＣ、富士写真フィルム社製）、他方の面に該ＴＡＣ膜の片側に約１０μのＵＶ（紫外線）硬化型ハードコート層を形成したフィルムをＰＶＡ系の接着剤を使用して貼付し、偏光板を得た。この偏光板の片面にアクリル酸エステル系の粘着剤を付与して粘着層付カラー偏光板とし、さらにハードコート層の外側に真空蒸着によりＡＲ（反射防止）マルチコート加工を施し、３０ｍｍ×４０ｍｍの大きさにカットし、同じ大きさの透明な片面ＡＲ層付きのガラス板に貼付して本発明の支持体付カラー偏光板を得た。この支持体付カラー偏光板は、４２０〜５００ｎｍにおける単板平均光透過率が４２％、直交位の平均光透過率が０．４％以下で、６５０〜７８０ｎｍにおける直交位の平均光透過率が９０％であった。
【００２９】
実施例１
二色性分子として、参考例１で使用した色素１部、表２、Ｎｏ．１３の色素（前記式（２）において、Ｒ５が４位のスルホン酸基、Ｒ６、Ｒ７、Ｒ８がいずれも水素原子、Ｒ９がベンゾイルアミノ基である化合物）１．５部を使用した以外は、実施例１と同様にして本発明の支持体付カラー偏光板を得た。この支持体付カラー偏光板は、４２０〜５００ｎｍにおける単板平均光透過率が４２．０％、直交位の平均光透過率が０．０３％以下で、６５０〜７８０ｎｍにおける直交位の平均光透過率が９０％であった。また、直交位の平均光透過率が０．４％以下である領域は５６０ｎｍまで広がっていた。
【００３０】
産業上の利用可能性
本発明により、明るさと偏光性能のいずれもが良好な青色チャンネル用の支持体付カラー偏光板が得られた。